ГЛАЗУРЬ
GLASE

Изобретение относится к технологии силикатов и касается составов глазурей для нанесения на изделия из майолики.
2
2
3
2
3
2
2
Известна глазурь, включающая, мас.%: SiO 60,57-65,27; AlO 3,97-7,91; BO 16,13-24,43; NaO 6,7-7,74; KO 2,92-4,36 [1].
Задача изобретения состоит в повышении термостойкости глазури.
2
2
3
2
3
2
2
2
3
2
2
3
2
3
2
2
2
3
Технический результат достигается тем, что глазурь, включающая SiO, AlO, BO, NaO, KO, дополнительно включает AsO и ZnO, причем компоненты находятся при следующем соотношении, мас.%: SiO 58,0-60,0; AlO 4,0-6,0; BO 7,0-9,0; NaO 1,0-2,0; KO 5,0-6,0; AsO 0,5-1,0; ZnO 19,0-21,0.
В таблице приведены составы глазури.
Компоненты
Состав, мас.%
1
2
3
SiO<sub>2</sub>
60,0
59,5
58,0
Al<sub>2</sub>O<sub>3</sub>
4,0
5,0
6,0
B<sub>2</sub>O<sub>3</sub>
7,0
8,0
9,0
Na<sub>2</sub>O
1,0
1,5
2,0
K<sub>2</sub>O
6,0
5,5
5,0
As<sub>2</sub>O<sub>3</sub>
1,0
0,5
1,0
ZnO
21,0
20,0
19,0
Термостойкость, °C
~290
~290
~290
Варку фритты глазури проводят в шамотных тиглях при температуре 1500°C. Расплав гранулируют в воду. Полученную фритту размалывают мокрым способом до полного прохождения через сетку №0056, подготавливают суспензию с влажностью 45-50%. Суспензию наносят на изделия из майолики и при температуре 1150°C проводят обжиг.
Источник информации
1. SU 1025679, 1983.